FR 2661186 A1 19911025 FR 9005021 A 19900419 La présente invention concerne une boue de forage à l'eau composée d'un minimum de constituants dont un biopolymère connu obtenu par fermentation appelé scléroglucane, lequel contient en particulier les résidus cellulaires de l'organisme producteur. La boue de forage est un mélange plus ou moins complexe basé le plus souvent sur une suspension colloïdale à base d'eau ou d'huile, utilisée pour le forage des puits. Cette boue, injectée dans le train de tiges de forage, circule par un mouvement ascendant dans l'espace annulaire compris entre les parois des formations géologiques forées et le train de tiges Ses fonctions sont multiples: outre refroidir et lubrifier sans corroder l'outil de forage, la boue doit pouvoir remonter à la surface les débris arrachés aux formations Il faut pour cela que la boue soit suffisamment visqueuse et que sa portance soit telle que les débris puissent tenir en suspension dans la boue quand le débit de celle-ci est nul La densité de la boue doit être suffisamment élevée de façon à équilibrer la pression des pores des formations et ainsi éviter l'invasion du puits par les fluides des formations Cette densité toutefois ne doit pas être trop élevée pour ne pas pénaliser l'avancement du forage, ou fracturer les formations. Une autre fonction de la boue est de maintenir la paroi du puits de sorte qu'il n'y ait pas d'éboulements. Cette fonction est normalement assurée grâce à la formation d'un dépôt d'une pellicule des particules argileuses contenues dans la boue, appelé "cake" et tapissant la paroi du puits La qualité du cake est dépendante des composants de la boue et doit être adaptée à la nature des terrains forés et de leur réactivité Un cake de bonne qualité permet non seulement un maintien de la paroi mais également un contrôle de filtration de façon que l'invasion d'eau et/ou de la boue dans les formations soient limitées Le colmatage des formations et en particulier des formations productives doit toutefois être évité. Une boue de bonne qualité doit de plus être inerte vis-à-vis des formations traversées, en particulier si celles-ci contiennent des sels ou des argiles réactives Une trop grande réactivité des composants de la boue avec les composants des formations provoque en effet des dégradations de la qualité de la paroi du puits et une pollution de la boue telle que ses qualités physiques, comme par exemple sa viscosité, sont modifiées avec comme conséquence qu'elle n'assure plus ses fonctions. Les fonctions multiples de la boue, dont certaines sont antinomiques, font qu'il existe actuellement une grande variété de boues Ces boues sont ordinairement des mélanges très complexes de deux à dix et plus constituants dont la composition évolue en se compliquant avec l'avancement du forage et dont la mise en oeuvre nécessite l'intervention de spécialistes Le rôle du spécialiste est de définir la composition de la boue en début de forage et de contrôler en cours d'opération les propriétés physiques et physico- chimiques de la boue pour les maintenir ou/et les adapter en permanence aux conditions du forage par adjonction de produits adaptés comme alourdissants, réducteurs de filtration, viscosifiants, fluidifiants, colmatants ou lubrifiants, antiferments, neutralisants, et autres produits spécifiques ou chimiques. Les colloïdes minéraux augmentent les viscosités et les gels La bentonite, par exemple, qui est souvent utilisée dans les boues à l'eau douce, contribue également à la formation d'un cake protégeant les parois du puits de l'éboulement et aide au contrôle du filtrat. Parmi les colloïdes organiques, certains sont utilisés comme réducteurs de filtration, d'autres comme viscosifiants, d'autres encore comme fluidifiants. L'introduction de fluidifiants dans la composition de la boue est nécessaire quand les viscosités augmentent fortement sous l'effet d'une augmentation de la charge argileuse par exemple. La carboxyméthylcellulose (CMC), par exemple, qui est un colloïde dérivé de la cellulose est couramment utilisée comme additif quand il est nécessaire d'améliorer la portance de la boue par augmentation de la viscosité apparente Une amélioration de la portance par un tel procédé se traduit en contrepartie par une augmentation des pertes de charges Les dérivés de cellulose peuvent également, entre autres produits, intervenir dans la composition des boues comme agents de contrôle de filtration. Des électrolytes ou d'autres produits chimiques peuvent également être introduits dans la composition de la boue, pour modifier le p H tel la soude par exemple, ou pour neutraliser des réactions entre les composants de la boue et ceux des formations. Il est bien connu que des biopolymères peuvent entrer dans la composition d'une boue comme viscosifiant Outre des propriétés remarquables de viscosifiant, les biopolymères utilisés habituellement pour les boues de forage présentent une bonne compatibilité avec les agents de filtration, et ils sont de plus biodégradables, ce qui a pour effet de réduire les problèmes de colmatage et d'éliminer les rejets polluants. La citation US 4,561,985 décrit des boues de forage dans lesquelles est incorporé comme agent viscosifiant soit un polysaccharide non ionique hydrosoluble sélectionné dans la famille des dérivés cellulosiques ou des dérivés de guar, soit un polysaccharide anionique hydrosoluble sélectionné dans le groupe des carboxyméthylcelluloses ou le groupe des polysaccharides obtenus à partir du Xanthomonas campestris, soit un mélange de ces polysaccharides. Le xanthane en particulier est un hétéro- polysaccharide anionique obtenu par fermentation à partir de l'action d'un microorganisme du type Xanthomonas Son poids moléculaire dépasse le million et il intervient aujourd'hui très souvent dans la composition des boues de forage Ce colloïde hydrophile a non seulement la propriété d'épaissir mais encore de stabiliser les systèmes à base d'eau en leur conférant une viscosité particulièrement élevée, de l'ordre de 1,4 à 1,6 Pa S à 30 t/mn au rhéomètre Brookfield pour une solution comprenant 10 % de xanthane en poids, en présence de 5 g/l de Na Cl Il est de plus peu sensible à des variations importantes de température, de p H ou de salinité. L'introduction du xanthane en tant que viscosifiant dans la composition d'une boue de forage ne permet toutefois pas de pouvoir se passer des autres constituants nécessaires ordinairement à la composition de la boue pour assurer ses autres fonctions. Le scléroglucane est un autre polysaccharide produit par fermentation d'un champignon du type Sclérotium dont on connaît certaines applications dans le domaine pétrolier. Ainsi, la citation EP 0216661 A 1 décrit une application du scléroglucane dans le domaine de la récupération assistée du pétrole La citation FR 2 570 754 cite d'autres applications possibles de ce produit dans le domaine du traitement des puits d'hydrocarbures, en particulier comme fluide de complétion ou agent de nettoyage des conduites de transport d'huile ou de gaz ou encore comme fluide de fracturation. On connaît certaines propriétés du scléroglucane. Ainsi le scléroglucane est, comme le xanthane, un colloïde hydrophile qui a la propriété d'épaissir et de stabiliser les systèmes à base d'eau en leur conférant une viscosité particulièrement élevée, supérieure à celle obtenue pour le xanthane pour des concentrations identiques de produits actifs, et surtout une grande indépendance de ces viscosités vis-à-vis des variations de p H et de température dans une très large gamme, ansi que des propriétés Théologiques de type pseudoplastique Ainsi la viscosité d'une solution de scléroglucane est pratiquement indépendante du p H entre p H 1 et p H 12,5 et de la température jusqu'à une limite qui se situe aux environs de 130 'C Le scléroglucane présente également une grande indépendance de la viscosité en fonction de la salinité. Les xanthanes ou scléroglucanes utilisés usuellement dans les applications du domaine pétrolier sont des variétés raffinées se présentant sous la forme de poudre blanche obtenue par précipitation alcoolique d'un moût de fermentation après filtration pour éliminer les résidus de l'organisme producteur Il est usuel dans les applications connues des biopolymères dans le domaine des traitements de puits de purifier ou raffiner le milieu réactionnel liquide issu de la fermentation et renfermant le biopolymère en question de façon à séparer tout ou partie des résidus qu'il contient, par filtration ou centrifugation ou concentration dudit milieu réactionnel, de sorte que les agents de traitement ne comportent pas plus de 10 à 15 % desdits résidus, constitués de mycélium pour le scléroglucane. Le xanthane est fabriqué par une bactérie dont la taille n'est que de quelques nanomètres Le mycélium du scléroglucane filamenteux et ramifié, est de taille macroscopique Même après broyage, les résidus cellulaires restent de l'ordre du millimètre. On a maintenant trouvé qu'en utilisant du scléroglucane pour constituer au moins une partie de l'agent viscosifiant d'une boue de forage, on pouvait diminuer de façon conséquente la concentration des autres constituants de la boue ou même les supprimer En effet, l'introduction du scléroglucane comme constituant principal permet l'élaboration d'une boue à l'eau comprenant un minimum de constituants assurant ses fonctions de façon satisfaisante dans un grand nombre de cas, surtout si le scléroglucane utilisé contient tout ou partie du mycélium l'ayant produit dans la mesure ou la présence de ce mycélium dans la boue améliore certaines des fonctions de celle-ci C'est ainsi par exemple qu'une boue au scléroglucane non raffiné semble mieux préserver le terrain qu'une boue au scléroglucane raffiné ou une boue de chantier de caractéristiques physiques et chimiques semblables Le terrain est alors moins sensible à l'effet d'érosion et de destruction mécanique et la présence de mycélium entraîne une meilleure préservation des parois du puits et inhibe en quelque sorte la réaction des argiles des formations. Le mycélium en suspension dans la boue au scléroglucane peut même dans certains cas jouer le rôle de colmatant. De plus la présence du mycélium modifie l'interaction entre le polymère et les solides et rend la viscosité d'une solution au scléroglucane non raffiné encore moins sensible à la charge argileuse. On constate encore que la présence de mycélium améliore le contrôle du filtrat et peut même dans certains cas éviter l'emploi spécifique d'un réducteur de filtration, ou du moins permet d'en diminuer les quantités utiles. La présence de scléroglucane provoque un phénomène d'encapsulation des argiles réactives par exemple contenues dans la boue et la présence de mycélium, associée à l'excellente portance des suspensions au scléroglucane favorise l'élimination des déblais provenant du forage, qui restent en masse, et rend le tamisage ou l'élimination par moyens mécaniques en surface plus efficace On n'observe pas en effet en présence de mycélium de phénomène de délitage dans une boue au scléroglucane Il apparaît, comme autre phénomène observé, que les déblais remontés à la surface par la boue en cours de forage sont à l'état plus brut donc mieux préservés avec une boue au scléroglucane non raffiné qu'avec une boue d'une autre nature et sont donc d'un intérêt accru pour les géologues qui les étudient. L'invention a donc pour objet une composition de base pour boue de forage composée au moins d'une quantité de scléroglucane utile pour obtenir la viscosité souhaitée, mélangée à une eau de fabrication qui peut être une eau douce, une eau de mer ou une saumure ou tout autre type d'eau (dure, calcique, magnésienne), d'un colloïde minéral non réactif dans une quantité qui pourra varier de O g/l à g/l, et éventuellement d'un bactéricide en quantité suffisante pour éviter tout phénomène de biodégradation La quantité de bactéricide, inférieure à celle du scléroglucane, pourra par exemple représenter entre O % et 0,5 % du poids de la composition selon l'invention Le bactéricide, par exemple du type PROXEL commercialisé par ICI, sera introduit dans la composition selon l'invention pour les opérations devant durer par exemple plus de deux ou trois jours, pour lutter contre la dégradation bactérienne et ses effets. Les scléroglucanes, qui entrent dans la composition des boues selon l'invention, sont des homopolysaccharides hydrosolubles non ioniques de poids moléculaires dépassant 500 000 dont les molécules sont constituées d'une chaîne linéaire principale formée de motifs D-glucose liés par des liaisons B 1,3 et dont un sur trois est lié à un motif D-glucose latéral par une liaison B 1,6 Ces polysaccharides sont obtenus par fermentation d'un milieu à base de sucre et de sels minéraux sous l'action d'un microorganisme de type Sclérotium Une description plus complète des scléroglucanes et de leur préparation peut être trouvée dans la citation US-A-3 301 848, dont le contenu est incorporé par référence à la présente description En solution aqueuse les chaînes de scléroglucane sont associées en triple hélice, ce qui explique la grande rigidité du biopolymère et en conséquence son haut pouvoir viscosifiant et sa résistance au cisaillement. Comme source de scléroglucane, on peut faire appel selon l'invention au scléroglucane isolé du milieu de fermentation, ledit produit se présentant sous forme de poudre ou bien d'une solution plus ou moins concentrée dans un solvant aqueux et/ou hydro-alcoolique, ou encore employer le milieu réactionnel liquide issu de la fermentation et renfermant le scléroglucane en solution Conviennent encore selon l'invention les scléroglucanes modifiés résultant par exemple du traitement de scléroglucane par un réactif dialdéhyde tel que le glyoxal ledit traitement étant réalisé, par exemple, par mise en contact du scléroglucane en solution, en suspension ou sensiblement à sec, avec 0,5 % à % en poids du réactif dialdéhyde par rapport au scléroglucane. Préférentiellement, le scléroglucane entrant dans la composition de la boue selon l'invention contiendra tout ou partie du mycélium du champignon producteur Avantageusement, le scléroglucane entrant dans la composition de la boue selon l'invention contiendra plus de 15 % en poids de mycélium. Avantageusement, la composition de base pour la boue selon l'invention renfermera 1 g/l à 10 g/l de scléroglucane et de préférence 2 g/l à 5 g/l de scléroglucane non raffiné. Avantageusement, la composition de base de la boue de forage selon l'invention comporte pour assurer un meilleur contrôle de filtration un colloïde minéral tel la bentonite ou du carbonate de calcium micronisé dont la granulométrie est adaptée, de préférence entre 5 10-6 m et 100 106 m, dans des proportions moindres qu'usuellement pour des boues de forage à l'eau dont le viscosifiant est composé d'un biopolymère autre que le scléroglucane Dans la composition selon l'invention, la proportion de bentonite est de préférence comprise entre O g/l et 30 g/l, et la proportion de carbonate de calcium micronisé entre O g/l et 50 g/l. L'eau entrant dans la composition de la boue peut être de nature quelconque et de p H quelconque On peut par exemple utiliser une eau douce, une saumure, ou même une eau additivée d'un sel quelconque tel qu'un sel alcalin ou alcalino-terreux, comme du carbonate de soude, chlorure de sodium, chlorure de potassium, etc. Bien que cela ne soit pas indispensable avec la composition selon l'invention, il peut être nécessaire d'ajuster le p H d'une boue de forage Une boue alcaline à PH élevé a un effet anticorrosif et aide au gonflement des argiles réactives constituantes de la boue nécessaire pour qu'elle assure au mieux ses fonctions De plus, la plupart des produits ou additifs que l'on peut vouloir ajouter à la composition d'une boue de base présentent une meilleure stabilité en milieu basique On inclura donc avantageusement dans la composition de base d'une boue selon l'invention un composé à réaction basique, par exemple Na OH ou KOH dans une proportion telle que le p H de la boue ainsi obtenue soit compris entre 8 et 10 et de préférence entre 9 et 9,5. La boue de forage selon l'invention peut encore renfermer des additifs divers utilisés plus ou moins couramment pour la composition des boues de forage. Une telle composition selon l'invention comportant en solution, en suspension, ou en solution colloïdale, dans une eau de fabrication quelconque du scléroglucane en quantité suffisante et un colloïde minéral en petite quantité, auxquels on a éventuellement rajouté une base et/ou un bactéricide, constitue une composition de base pour boue de forage prête à être injectée présentant des avantages certains Une telle composition peut constituer en elle-même une boue de forage que l'on utilise telle que, dans la mesure o elle assure les principales fonctions d'une boue comme agent viscosifiant, agent de transport, agent de contrôle de filtration, et agent encapsulant. Avec la composition selon l'invention, on dispose d'un très bon viscosifiant nécessitant des quantités de viscosifiant moindre que celles utilisées usuellement, et qui en outre est insensible aux variations de p H, de température de salinité, de charges argileuses De plus, si le scléroglucane entrant dans la composition est non raffiné, on obtient une composition assurant un contrôle du filtrat correct, une bonne préservation des parois et un bon nettoyage du puits sans pénalisation de la vitesse d'avancement du forage. L'emploi de cette composition permet, de fait, une économie sur la quantité des produits utilisés tels que le viscosifiant ou le colloïde minéral A titre d'exemple, la quantité de bentonite nécessaire pour une boue à l'eau dont le viscosifiant est du xanthane, se situe classiquement entre et 50 grammes par litre, tandis que dans la composition selon l'invention, on peut se contenter, pour obtenir des effets équivalents, de quantités ne dépassant pas 30 grammes par litre De même, on pourra limiter et même supprimer dans certains cas, l'emploi de dérivés cellulosiques utilisés comme colmatant, le mycélium contenu dans la composition selon l'invention assurant du moins en partie cette fonction. De même encore l'emploi de PAC (polyanionic cellulose) ou de CMC utilisé pour augmenter la viscosité apparente aux faibles vitesses de transport et améliorer la portance pour une meilleure évacuation des déblais, ne se justifie plus avec l'emploi de la composition selon l'invention. De même, enfin, l'emploi de certains produits chimiques pour traiter certaines pollutions par Na Cl ou sels calciques par exemple ne sont plus nécessaires avec la composition selon l'invention, du fait de sa plus grande tolérance aux dites pollutions. Outre le fait que cette boue comporte un nombre limité de constituants de mise en oeuvre simple, cette boue peut être utilisée sans précautions particulières dans une large gamme de puits et pour le forage de tout type de formation, et convient plus particulièrement aux forages à températures élevées et/ou à boues salées. On entend par température élevée des températures pouvant atteindre 1200 C Pour des températures allant au-delà de cette limite, des phénomènes de gélification irréversible peuvent apparaître après un certain vieillissement de l'ordre, en laboratoire, de 16 h pour une température T= 140 'C et supérieur à 100 h pour T= 1200 C Le phénomène se produit par exemple pour les solutions à 5 g/l dans de l'eau douce soit basique, soit en présence d'une quasi saturation en chlorure de sodium ou de calcium, soit en présence, et uniquement en présence, de solides Dans une solution sans solides, le polymère se dégrade sans gélification pour des températures supérieures à T= 130 'C. La composition de base pour boue de forage selon l'invention est préparée en mélangeant, sous agitation, le scléroglucane sous quelque forme que ce soit, solide ou solution ou suspension, en quantités appropriées pour obtenir les concentrations citées plus haut, à la quantité d'eau nécessaire à la fabrication de la boue En règle générale, il est recommandé de réaliser une solution à 1 % de scléroglucane qui après 20 minutes d'agitation est amenée à la concentration désirée L'agitation mécanique doit être suffisamment énergique pour apporter le cisaillement indispensable, tout en évitant une inclusion d'air On remarque que ce cisaillement, nécessaire pour une bonne dispersion, améliore la viscosité contrairement à la plupart des colloïdes connus Après gonflement, la solution est amenée à la concentration recherchée Si l'on désire une viscosité supérieure à 0 1 Pa s, la concentration doit être supérieure à 0,5 % en poids Les quantités respectives de colloïde minéral et de bactéricide, s'il est utilisé, ajoutés à l'eau sont choisies pour que les concentrations de ces constituants dans la suspension résultante soient situés dans les intervalles définis précédemment La quantité du composé à réaction basique, s'il est utilisé, est ajustée pour amener le p H de la suspension à la valeur choisie Les constituants à savoir le scléruglucane, le colloïde minéral et le cas échéant le bactéricide et le composé à réaction basique ajoutés à l'eau peuvent l'être dans un ordre quelconque. Toutefois, il est préférable d'abord de dissoudre à l'eau destinée à former la phase aqueuse de la suspension, le composé à réaction basique s'il s'agit en particulier de soude ou de potasse avant d'incorporer à la solution obtenue il le colloïde minéral puis l'agent à base de scléroglucane et enfin le bactéricide. Par rapport à une composition comportant du xanthane à égale quantité, la composition selon l'invention présente un certain nombre d'avantages Outre un très bon rendement viscosimétrique, au moins égal à celui d'une composition au xanthane, la composition selon l'invention présente une très bonne résistance dans une gamme de p H étendue, une meilleure tenue en température au moins jusqu'à 120 'C, ses caractéristiques rhéologiques restant stables à cette température tandis que vieillies 16 H à 1200 C une solution à g/l de xanthane Rhodopol XB 23 de Rhône Poulenc, par exemple, perd toutes ses propriétés viscosifiantes, tant en eau douce qu'en eau de mer En présence de mycélium, on préférera toutefois travailler en milieu neutre ou basique. On a trouvé également que les compositions selon l'invention présentaient une bonne résistance à des charges argileuses importantes, jusqu'à 150 g/l et plus, sur des argiles peu réactives, dans la mesure o les caractéristiques rhéologiques de ces compositions restent faibles en présence de charge, et comparables à celles d'une solution de base non contaminée contrairement à ce qui se passe pour des compositions à base de xanthane. En présence d'argile réactive comme la bentonite CLARSOL FB 2 ou de l'attapulgite, il se produit dans les compositions à base de scléroglucane non raffiné un effet d'encapsulation de ces argiles sous forme de petits agrégats destructibles par agitation violente ou cisaillement. On a encore trouvé que les compositions selon l'invention présentent une bonne résistance aux électrolytes, le polymère supportant sans problème des salinités de 120 g/l de chlorure de sodium ou de potassium, avec de faibles variations des caractéristiques rhéologiques, y compris en présence de charge argileuse Le contrôle du filtrat est correct en présence de diverses argiles réactives ou non et de diverses contaminations par électrolyte ou calcium par exemple Des essais effectués sur des échantillons à base d'eau douce ou d'eau salée montrent que ces résultats sont quasiment indépendants du type d'eau utilisé Le contrôle du filtrat toutefois semble meilleur en eau douce qu'en eau de mer, tandis que les contaminations supplémentaires par chlorure de sodium, calcium ou argiles par exemple semblent mieux supportées du point de vue rhéologique par le polymère en eau de mer plutôt qu'en eau douce. Les compositions de base pour boue de forage selon l'invention conviennent tout particulièrement pour le forage de tout type de puits quel que soit le domaine d'application par exemple pétrolier, minier, génie civil ou tout autre domaine d'application, par exemple le forage d'eau. L'invention est illustrée par les exemples suivants donnés à titre non limitatif. Le matériel utilisé pour les mesures est normalisé (norme A Pl RP 13) Le comportement rhéologique des solutions testées a été évalué à l'aide d'un viscosimètre FANN 35 à six vitesses à savoir 600 300 200 100 60 et 30 tours par minutes (t/mn), correspondant chacune à un gradient de vitesse exprimé en seconde inverse (sl) respectivement 1020, 510, 340, 170, 85, 51 S 1 Cet appareil fournit une mesure de contrainte de cisaillement directe appelée lecture FANN exprimée ici en Pascal FANN est une marque d'appareils auxquels on applique des procédures particulières. Le rhéomètre FANN est un appareil à cylindres coaxiaux dont le rotor est entraîné à l'aide d'un moteur électrique (il existe de même un rhéomètre mécanique dont le rotor est entraîné à la main) On mesure la résistance au cisaillement de la boue contenue dans un gobelet dans lequel on immerge les cylindres coaxiaux On lit (lecture FANN) sur le cadran gradué la résistance au cisaillement à différentes vitesses de rotation du rotor La viscosité de la boue entraîne une rotation du stator indiquée sur le cadran de lecture. Les mesures de filtration sont effectuées au bout de 30 minutes à l'aide d'un filtre presse API, et s'expriment en millilitres. Le scléroglucane utilisé est fabriqué par SANOFI BIO INDUSTRIES à partir d'une souche de Sclerotium Rolsfii. Deux qualités de scléroglucane sont utilisées dans les exemples suivants: une qualité raffinée contenant moins de dix pour cent de résidus de mycélium, commercialisée sous le nom d'ACTIGUM C S 11, et une qualité non raffinée comprenant de l'ordre de 25 % de résidus de mycélium, commercialisée sous le nom d'ACTIGUM C 56 Le xanthane utilisé dans les tests décrits ci-après est commercialisé par RHONE POULENC sous le nom RHODOPOL XB 23 (XB 23 ci-après) et comprend environ 90 % de matière active L'hydratation des scléroglucanes a été faite sous agitation au RAYNERI durant 2 heures. Tous les essais suivants ont été effectués avec du scléroglucane préalablement traité par 1 à 2 % d'agent mouillant, à savoir un ester de sorbitane, pour faciliter l'hydratation Les essais ont été effectués sur des solutions à 5 g/l dans de l'eau douce ou de l'eau de mer, sans ajustement de p H, à moins d'indication contraire, obtenues à partir de la même solution de base (préparation d'échantillon de 20 litres pour tous les essais). EXEMPLE 1: Les courbes de la figure 1 permettent de comparer le comportement viscosimétrique en lecture FANN d'un scléroglucane raffiné et d'un scléroglucane non raffiné pour une même concentration à savoir 5 g/l dans une eau douce à p H égal à 10,5 On constate que le rendement des scléroglucanes raffinés est supérieur d'environ 20 % à celui des scléroglucanes non raffinés Cet écart est dû à la seule différence de concentration en produit actif entre les scléroglucanes testés. EXEMPLE 2: On a comparé le rendement viscosimétrique entre une suspension de scléroglucane non raffiné C 56 et une suspension de xanthane XB 23 pour une même concentration égale à 5 g/l d'une part dans une eau douce à p H égal à 4,5 et d'autre part dans une eau de mer p H égal à 7,2 Les courbes de la figure 2 permettent de comparer les résultats obtenus en lecture FANN On constate qu'à poids égal de matière active les rendements, en eau douce légèrement acide, sont largement équivalents et qu'en eau de mer le rendement du scléroglucane est meilleur. EXEMPLE 3: On a comparé le comportement viscosimétrique de suspensions de scléroglucane non raffiné C 56 à 5 g/l en eau douce ou en eau de mer pour différentes charges d'argiles non réactives Les suspensions ont été préparées et comparées dans les mêmes conditions Les mesures ont été faites pour deux argiles de charge différentes à savoir de l'argile brute CLARSOL FGN (smectite) et de la kaolinite, et pour trois concentrations différentes d'argile: 50, 100 et 150 g/l. Le tableau 3 permet de comparer les lectures FANN de ces suspensions différemment chargées avec la suspension de base Les essais ont été effectués pour des compositions à base d'une eau douce neutre d'une part et des compositions à base d'une eau de mer à p H égal à 7,1 d'autre part. On constate pour les suspensions au scléroglucane une très bonne tenue Théologique, l'augmentation des contraintes lues étant due à la seule augmentation de la teneur en solides On peut même observer pour les plus faibles concentrations d'argile et les faibles taux de cisaillement une baisse paradoxale des viscosités des suspensions contenant du scléroglucane non raffiné par rapport à la suspension de base sans argile Cet effet est moins marqué pour les scléroglucanes non raffinés que pour les scléroglucanes raffinés (mesures non reportées), du fait de la présence de mycélium Les rhéologies pour la kaolinite sont comparables à celles obtenues pour la FGN On obtient en eau de mer des résultats comparables à ceux obtenus en eau douce Aucun phénomène de floculation de la suspension d'argile n'est observé. Des mesures ont été effectuées après un vieillissement de 16 heures à la température de 800 C (mesures non reportées sur le tableau 3) On constate que le vieillissement n'affecte pas les rhéologies. On a comparé ensuite le comportement viscosimétrique de suspensions de xanthane XB 23 à 5 g/l en eau douce ou en eau de mer pour les mêmes différentes charges des mêmes argiles non réactives. Les essais sont effectués dans les mêmes conditions que ceux décrits précédemment Il est connu que les biopolymères réagissent mieux que les autres viscosifiants à l'augmentation de charge argileuse, dans la mesure o leur viscosité reste contrôlable Les résultats figurant sur le tableau 3 montrent pour le xanthane une augmentation contrôlable mais toutefois brutale de viscosité avec l'introduction de la charge argileuse, ces augmentations nécessitent des opérations de dilution successives sur le terrain. EXEMPLE 4: Le pouvoir réducteur de f iltrat du scléroglucane a été évalué à partir d'un test standard A Pl qui consiste à filtrer une suspension d'argile et de scléroglucane avec un filtre en cellulose WHATMANN 50 sous une pression de 7 bars. On mesure en fonction du temps le volume de solution filtrant à travers le cake d'argile et de polymère formé sur le filtre Les essais ont été effectués sur des compositions à base d'eau douce comportant soit du scléroglucane non raffiné à une concentration de 7,5 g/l, soit du scléroglucane raffiné en même quantité d'une part, et sur des compositions comportant du scléroglucane non raffiné à une concentration de 5 g/l et de la bentonite FB 2 à raison de 20 g/l d'autre part Dans ce dernier cas, la quantité de scléroglucane a été diminuée à 5 g/l pour se ramener à des viscosités comparables pour tous les essais Dans tous les cas, le p H est contrôlé par l'apport de soude ou de PT 5200 de sorte que le p H est égal à 10 On a comparé le résultat obtenu pour la composition contenant 5 g/l de C 56 et 20 g/l de bentonite à une composition comprenant les mêmes constituants auxquels on a ajouté 4 g/l de CMC La CMC est en effet couramment utilisée dans les fluides de forage car elle a un pouvoir réducteur de filtrat élevé On a encore comparé ces compositions comportant du scléroglucane avec une composition contenant du xanthane XB 23 à raison de 5 g/l et de la bentonite à raison de 20 g/l. Les résultats, regroupés sur le tableau 4, montrent d'une part que les échantillons ne contenant pas de CMC présentent une efficacité comparable à celui contenant de la CMC D'autre part, les échantillons de scléroglucane non raffiné, qui contiennent une concentration de matière active de 15 à 20 % en poids inférieure à celle des échantillons de scléroglucane raffiné mais 15 à 20 % en poids de mycélium en plus, présentent de façon surprenante une efficacité comparable à celle des échantillons raffinés La composition comportant du xanthane est caractérisée par une augmentation considérable du filtrat, non contrôlable dans le cas présent. Ces essais tendent donc à prouver que le scléroglucane peut être utilisé comme viscosifiant et réducteur de filtrat, ce qui n'est pas le cas du xanthane seul. TABLEAU 4 CONTROLE DE FILTRATION Filtrat A Pl (ml) Composition des suspensions filtrées mn eau douce p H 10 13 C 56 ( 7,5 g/l) 13 C 511 ( 7,5 g/l) 11 C 56 ( 5 g/l) + Bentonite FB 2 ( 20 g/l) | 10 C 56 ( 5 g/l+Bentonite FB 2 ( 20 g/1)+CMC ( 4 g/l) XB 23 ( 5 g/l) + Bentonite FB 2 ( 30 g/) | 13,5 C 56 ( 5 g/1) + Bentonite FB 2 ( 30 g/l) EXEMPLE 5: On a comparé le comportement de pastilles d'argiles réactives avec une boue de chantier et une boue au scléroglucane Les compositions des boues sont données ci-dessous: Eau douce Soude qsp Bentonite Antisol 30000 Antisol 100 CMC basse viscosité C 56 FGN Ca C 03 micronisé Chantier 1 1 p H: 9,6 g 3 g 1 g 2 g Scléroglucane 1 1 p H: 9,8 (env 0,5 g) g 4 g g g Les Antisol 30 000 et Antisol 100 sont des PAC WOLF WALSRODE haute et basse viscosité respectivement. La composition de la boue au scléroglucane a été définie de façon à obtenir des caractéristiques physiques et chimiques semblables à la boue de chantier Les caractéristiques des boues sont données ci-dessous: Densité Salinité p H Solides Filtrat 3 Omn Fann 600 Fann 300 Fann 200 Fann 100 Fann 60 Fann 30 Gels Omn/10 Boue chantier 1,09 1 g/l 9,6 8 % 9,6 ml 25.8 Pa 16.2 Pa 12.4 Pa 7.6 Pa 5.2 Pa 3.8 Pa 1.4 Pa/2 9 Pa Boue CS 6 1, 07 9,8 9,7 ml 2 l Pa 14.8 Pa 12.4 Pa 9.6 Pa 8.6 Pa 6.7 Pa 5.7 PA/12 9 Pa 27.10-3 Pa s 20.10-3 Pa s 14 x 0,478 Pa 22.10-3 Pa s 13.10-3 Pa s 18 x 0, 478 Pa On a fabriqué deux pastilles de bentonite à 75 % en poids et de kaolinite à 25 %, reconstituées Sur ces pastilles, des essais de vieillissement avec les deux boues ont été effectués en cellule rotative à température ambiante pendant 16 h. On a constaté pour la boue chantier un doublement du volume de la pastille, ainsi qu'une destruction partielle de son pourtour La pastille est effrangée, assez molle, peu consistante. On a constaté pour la boue au scléroglucane un doublement de volume, mais la pastille reste régulière, VA VP YV intacte La pastille est plus ferme, plus consistante que la précédente. Sur ce tableau, on a noté VA la viscosité apparente, VP la viscosité plastique, YV la "yield value". REVENDICATIONS 1 Composition de base pour boue de forage à l'eau caractérisée en ce qu'elle consiste en un mélange d'eau, d'une quantité utile de scléroglucane, de O g/l à 50 g/l d'un colloïde minéral non réactif, ou de carbonate de calcium, et de O % à 0,5 % en poids d'un bactéricide. 2 Composition selon la revendication 1 caractérisée en ce que le scléroglucane utilisé contient tout ou partie du mycélium l'ayant produit. 3 Composition selon la revendication 1 caractérisée en ce que le scléroglucane utilisé contient plus de 15 % en poids du mycélium l'ayant produit. 4 Composition selon la revendication 1 caractérisée en ce que la quantité utile de scléroglucane est comprise entre 1 g/l et 10 g/l du mélange final obtenu. Composition selon la revendication 2 caractérisée en ce que la composition de base renferme 2 g/l à 5 g/l de scléroglucane non raffiné. 6 Composition selon la revendication 1 caractérisée en ce que le colloïde minéral est de la bentonite. 7 Composition selon la revendication 1 caractérisée en ce que l'eau de base est une eau douce. 8 Composition selon la revendication 1 caractérisée en ce que l'eau de base est une saumure. 9 Composition selon la revendication 1 caractérisée en ce que l'eau de base est une eau additivée d'un sel. Composition selon la revendication 1 caractérisée en ce qu'elle contient en outre un composé à réaction basique. 11 Composition selon la revendication 10 caractérisée en ce que le composé à réaction basique est Na OH ou KOH. 12 Composition selon la revendication 10 caractérisée en ce que la quantité de composé à réaction basique est adaptée pour obtenir un p H final compris entre 8 et 10. 13 Boue de forage à l'eau caractérisée en ce qu'elle est essentiellement constituée de la composition de base selon la revendication 1 ou 2 ou 10 pour assurer sa fonction d'agent viscosifiant, d'agent de transport, d'agent de contrôle de filtration. 14 Application de la composition selon la revendication 1 aux forages pétroliers. 15 Application de la composition selon la revendication 1 aux forages miniers. 16 Application de la composition selon la revendication 1 aux forages d'eau.